МОНОЛИТНАЯ СИСТЕМА ОСНОВАНИЯ СО СТОЙКИМ СОСТАВНЫМ ПОКРЫТИЕМ ИЗ ГОМОПОЛИМЕРА, ИМЕЮЩИМ ПОЛУНЕПРЕРЫВНУЮ КОНФИГУРАЦИЮ

1. Монолитная система основания со стойким составным покрытием из гомополимера, имеющим полунепрерывную конфигурацию и содержащим распределяющие нагрузку элементы для формирования швов, отличающаяся тем, что содержит основание (1), содержащее блоки из пенополистирола и несущее полунепрерывное цементобетонное покрытие, опалубка для которого формируется блоками из пенополистирола, входящими в состав основания (1).
2. Система по п.1, отличающаяся тем, что блоки из пенополистирола с размерами, определяемыми конструктивными требованиями, уложены вручную.
3. Система по п.1, отличающаяся тем, что каждая из распределяющих нагрузку пластин (5) содержит два анкера (6) с двумя арматурными прутками (7) для задания положения формирователя (8) шва и шарнир (9), выполненный с возможностью вращения против часовой стрелки под действием опорного момента, создаваемого нагрузкой, и по часовой стрелке под действием опорного момента, создаваемого распределяющими нагрузку пластинами (5).
4. Способ строительства монолитной системы, охарактеризованной в п.3, состоящей из основания и покрытия, отличающийся тем, что указанный шарнир (9) освобождает бетонные плиты от напряжения, обусловленного изгибанием/растяжением в момент распределения нагрузки, обеспечивая нечувствительность основания (1) к изгибающим моментам, создаваемым нагрузкой, и, тем самым, возможность работы плит, по существу, в условиях сжимающего напряжения.
5. Способ по п.4, отличающийся тем, что шарнир (9) устанавливают под формирователем (8) шва так, что его ось пересекает вертикальную ось шва, задаваемого формирователем (8) шва.
6. Способ п.4, отличающийся тем, что для защиты основания (1) от действия химических агентов/разбавителей шов герметизируют, инжектируя изолирующий материал типа силикона поверх формирователя (8) шва с обеспечение полной изоляции.
7. Способ по любому из пп.4-6, отличающийся тем, что основание (1) покрывают по его верхней и боковым сторонам пластиком для снижения коэффициента трения бетонной плиты (4) во время ее усадки в 2,5-0,5 раз и для одновременной защиты блоков из пенополистирола от возможного попадания жидкостей на поверхность системы.